(57)【要約】【課題】加熱線の周囲の温度が過度に上昇するのを防止することができる、合わせガラスを提供する。【解決手段】本発明に係る合わせガラスは、第１辺と、及び前記第１辺と対向する第２辺を有する、矩形状の外側ガラス板と、前記外側ガラス板と対向配置され、前記外側ガラス板と略同形状の内側ガラス板と、前記外側ガラス板と内側ガラス板との間に配置される中間層と、を備え、前記中間層は、前記第１辺側の端部に沿って延びる第１バスバーと、前記第２辺側の端部に沿って延びる第２バスバーと、前記第１バスバーと第２バスバーとを連結するように並列に配置された複数の加熱線と、を備えた発熱層を有しており、前記加熱線の厚み方向の中心から前記外側ガラス板の屋外面までの距離と、前記加熱線の厚み方向の中心から前記内側ガラス板の屋内面までの距離と、が相違する。【選択図】図２
2018115101.tif 000002
【特許請求の範囲】
【請求項１】
第１辺と、及び前記第１辺と対向する第２辺を有する外側ガラス板と、
前記外側ガラス板と対向配置され、前記外側ガラス板と略同形状の内側ガラス板と、
前記外側ガラス板と内側ガラス板との間に配置される中間層と、
を備え、
前記中間層は、
前記第１辺側の端部に沿って延びる第１バスバーと、
前記第２辺側の端部に沿って延びる第２バスバーと、
前記第１バスバーと第２バスバーとを連結するように配置された複数の加熱線と、
を備えた発熱層を有しており、
前記加熱線の厚み方向の中心から前記外側ガラス板の屋外面までの距離と、前記加熱線の厚み方向の中心から前記内側ガラス板の屋内面までの距離と、が相違する、合わせガラス。
【請求項２】
前記外側ガラス板及び前記内側ガラス板の厚みが相違する、請求項１に記載の合わせガラス。
【請求項３】
前記発熱層は、前記中間層の厚み方向の中心から、前記外側ガラス板側または内側ガラス板側のいずれかに配置されている、請求項１または２に記載の合わせガラス。
【請求項４】
前記発熱層は、前記外側ガラス板または内側ガラス板に接するように配置されている、請求項１から３のいずれかに記載の合わせガラス。
【請求項５】
前記中間層は、前記発熱層と隣接する接着層をさらに備えている、請求項４に記載の合わせガラス。
【請求項６】
前記発熱層は、前記両バスバー及び前記複数の加熱線のうち、少なくとも前記複数の加熱線を支持するシート状の基材を、備えており、
少なくとも前記複数の加熱線が、前記外側ガラス板または内側ガラス板に接するように配置されている、請求項４または５に記載の合わせガラス。
【請求項７】
前記発熱層は、前記外側ガラス板に接している、請求項４から６のいずれかに記載の合わせガラス。
【請求項８】
前記発熱層は、前記内側ガラス板に接している、請求項４から６のいずれかに記載の合わせガラス。
【請求項９】
前記中間層は、前記発熱層を挟持する一対の接着層を、さらに備えており、
前記一対の接着層の厚みが相違している、請求項１から３のいずれかに記載の合わせガラス。
【請求項１０】
前記一対の接着層のうち、厚みの小さい接着層の厚みが、５〜３００μｍである、請求項９に記載の合わせガラス。
【請求項１１】
前記発熱層は、前記両バスバー及び前記複数の加熱線のうち、少なくとも前記複数の加熱線を支持するシート状の基材を、備え、
前記複数の加熱線の表面は黒色化処理が施されており、
前記複数の加熱線が前記外側ガラス板側に配置され、前記基材が前記内側ガラス板側に配置されている、請求項９または１０に記載の合わせガラス。
【請求項１２】
前記発熱層は、前記外側ガラス板側に配置されている、請求項９から１１のいずれかに記載の合わせガラス。
【請求項１３】
前記発熱層は、前記内側ガラス板側に配置されている、請求項９から１１のいずれかに記載の合わせガラス。
【発明の詳細な説明】
【技術分野】
【０００１】
本発明は、合わせガラスに関する。
【背景技術】
【０００２】
気温の低い日や寒冷地では、自動車のウインドシールが曇ることがあり、運転に支障を来している。そのため、ウインドシールドの曇りを除去する種々の方法が提案されている。例えば、特許文献１には、ウインドシールドの内部に、バスバー及び加熱線を配置し、その発熱によって曇りを除去することが開示されている。
【先行技術文献】
【特許文献】
【０００３】
【特許文献１】特開２０１６−１４３４５０号公報
【発明の概要】
【発明が解決しようとする課題】
【０００４】
ところで、本発明者は、上記合わせガラスに関し、以下のような問題を見出した。すなわち、加熱線に電流を印加して合わせガラスを加熱したとき、合わせガラスを介して車外を見ると、車外の対象物にチラツキが生じることを見出した。この原因を検討したところ、加熱線の熱によってその周囲の樹脂層が歪み、この歪みに起因して中間層の屈折率が変化していることを見出した。そして、この屈折率の変化によりチラツキが生じていることが分かった。
【０００５】
本発明は、上記問題を解決するためになされたものであり、加熱線の周囲の温度が過度に上昇するのを防止することができる、合わせガラスを提供することを目的とする。
【課題を解決するための手段】
【０００６】
本発明に係る合わせガラスは、第１辺と、及び前記第１辺と対向する第２辺を有する、矩形状の外側ガラス板と、前記外側ガラス板と対向配置され、前記外側ガラス板と略同形状の内側ガラス板と、前記外側ガラス板と内側ガラス板との間に配置される中間層と、を備え、前記中間層は、前記第１辺側の端部に沿って延びる第１バスバーと、前記第２辺側の端部に沿って延びる第２バスバーと、前記第１バスバーと第２バスバーとを連結するように並列に配置された複数の加熱線と、を備えた発熱層を有しており、前記加熱線の厚み方向の中心から前記外側ガラス板の屋外面までの距離と、前記加熱線の厚み方向の中心から前記内側ガラス板の屋内面までの距離と、が相違する。
【０００７】
上記合わせガラスにおいては、前記外側ガラス板及び前記内側ガラス板の厚みを相違させることができる。
【０００８】
上記合わせガラスにおいては、前記発熱層を、前記中間層の厚み方向の中心から、前記外側ガラス板側または内側ガラス板側のいずれかに配置することができる。
【０００９】
上記合わせガラスにおいては、前記発熱層を、前記外側ガラス板または内側ガラス板に接するように配置することができる。
【００１０】
上記合わせガラスにおいて、前記中間層は、前記発熱層と隣接する接着層をさらに備えることができる。
【００１１】
上記合わせガラスにおいて、前記発熱層は、前記両バスバー及び前記複数の加熱線のうち、少なくとも前記複数の加熱線を支持するシート状の基材を、備えることができ、少なくとも前記複数の加熱線を、前記外側ガラス板または内側ガラス板に接するように配置することができる。
【００１２】
上記合わせガラスにおいては、前記発熱層を、前記外側ガラス板に接するように配置できる。
【００１３】
上記合わせガラスにおいては、前記発熱層を、前記内側ガラス板に接するように配置することができる。
【００１４】
上記合わせガラスにおいて、前記中間層は、前記発熱層を挟持する一対の接着層を、さらに備えることができ、前記一対の接着層の厚みを相違させることができる。
【００１５】
上記合わせガラスにおいては、前記一対の接着層のうち、厚みの小さい接着層の厚みを、５〜３００μｍとすることができる。
【００１６】
上記合わせガラスにおいて、前記発熱層は、前記両バスバー及び前記複数の加熱線のうち、少なくとも前記複数の加熱線を支持するシート状の基材を、備えることができ、前記複数の加熱線の表面は黒色化処理を施すことができ、前記複数の加熱線を前記外側ガラス板側に配置し、前記基材を前記内側ガラス板側に配置することができる。
【００１７】
上記合わせガラスにおいては、前記発熱層を、前記外側ガラス板側に配置することができる。
【００１８】
上記合わせガラスにおいては、前記発熱層を、前記内側ガラス板側に配置することができる。
【発明の効果】
【００１９】
本発明に係る合わせガラスによれば、加熱線の周囲の温度が過度に上昇するのを防止することができる。
【図面の簡単な説明】
【００２０】
【図１】本発明に係る合わせガラスの第１実施形態の正面図である。
【図２】図１のＡ−Ａ線断面図である。
【図３】成形型が通過する炉の側面図である。
【図４】成形型の平面図である。
【図５】本発明に係る合わせガラスの他の例を示す断面図である。
【図６】本発明に係る合わせガラスの他の例を示す断面図である。
【図７】本発明に係る合わせガラスの他の例を示す断面図である。
【図８】本発明に係る合わせガラスの他の例を示す断面図である。
【図９】実施例及び比較例に係る合わせガラスの断面の温度分布を示す図である。
【発明を実施するための形態】
【００２１】
以下、本発明に係る合わせガラスをウインドシールドに適用した一実施形態について、図面を参照しつつ説明する。図１は、本実施形態に係るウインドシールドの平面図、図２は図１の断面図である。図１及び図２に示すように、本実施形態に係るウインドシールドは、外側ガラス板１、内側ガラス板２、及びこれらガラス板１，２の間に配置される中間層３を備えている。また、内側ガラス板２の上端部及び下端部には、切欠き部２１，２２がそれぞれ形成されており、各切欠き部２１，２２では、中間層３から延びる接続材４１，４２がそれぞれ露出している。以下、各部材について説明する。
【００２２】
＜１．合わせガラスの概要＞
＜１−１．ガラス板＞
各ガラス板１，２は、ともに、下辺１２が上辺１１よりも長い矩形状に形成されており、上述したように、内側ガラス板２の上端部及び下端部には、円弧状の切欠き部がそれぞれ形成されている。以下では、内側ガラス板２の上端部に形成された切欠き部を第１切欠き部２１、下端部に形成された切欠き部を第２切欠き部２２と称することとする。また、各ガラス板１１，１２としては、公知のガラス板を用いることができ、熱線吸収ガラス、一般的なクリアガラスやグリーンガラス、またはＵＶグリーンガラスで形成することもできる。但し、これらのガラス板１１，１２は、自動車が使用される国の安全規格に沿った可視光線透過率を実現する必要がある。例えば、外側ガラス板１１により必要な日射吸収率を確保し、内側ガラス板１２により可視光線透過率が安全規格を満たすように調整することができる。以下に、クリアガラス、熱線吸収ガラス、及びソーダ石灰系ガラスの組成の一例を示す。
【００２３】
（クリアガラス）
ＳｉＯ2:７０〜７３質量％
Ａｌ2Ｏ3：０．６〜２．４質量％
ＣａＯ：７〜１２質量％
ＭｇＯ：１．０〜４．５質量％
Ｒ2Ｏ：１３〜１５質量％（Ｒはアルカリ金属）
Ｆｅ2Ｏ3に換算した全酸化鉄（Ｔ−Ｆｅ2Ｏ3）：０．０８〜０．１４質量％
【００２４】
（熱線吸収ガラス）
熱線吸収ガラスの組成は、例えば、クリアガラスの組成を基準として、Ｆｅ2Ｏ3に換算した全酸化鉄（Ｔ−Ｆｅ2Ｏ3）の比率を０．４〜１．３質量％とし、ＣｅＯ2の比率を０〜２質量％とし、ＴｉＯ2の比率を０〜０．５質量％とし、ガラスの骨格成分（主に、ＳｉＯ2やＡｌ2Ｏ3）をＴ−Ｆｅ2Ｏ3、ＣｅＯ2およびＴｉＯ2の増加分だけ減じた組成とすることができる。
【００２５】
（ソーダ石灰系ガラス）
ＳｉＯ2:６５〜８０質量％
Ａｌ2Ｏ3：０〜５質量％
ＣａＯ：５〜１５質量％
ＭｇＯ：２質量％以上
ＮａＯ：１０〜１８質量％
Ｋ2Ｏ：０〜５質量％
ＭｇＯ＋ＣａＯ:５〜１５質量％
Ｎａ2Ｏ＋Ｋ2Ｏ：１０〜２０質量％
ＳＯ3：０．０５〜０．３質量％
Ｂ2Ｏ3：０〜５質量％
Ｆｅ2Ｏ3に換算した全酸化鉄（Ｔ−Ｆｅ2Ｏ3）：０．０２〜０．０３質量％
【００２６】
上記のように、各ガラス板１，２は矩形状に形成されているが、上辺１１と下辺１２の長さの比は、例えば、１：１．０４〜１：１．５とすることができる。例えば、上辺が１２００ｍｍの場合、下辺を１２５０〜１８００ｍｍとすることができる。具体的には、上辺を１１９５ｍｍ、下辺を１４３５ｍｍとすることができる。なお、以上説明した比は、ウインドシールドを正面から投影したときの２次元平面での比である。
【００２７】
すなわち、図１では、下辺１２が長い例を挙げているが、上辺１１が長いウインドシールドにも適用可能である。例えば、一人用の小型車のウインドシールドは、上辺が５００ｍｍの場合、下辺を３５０〜４５０ｍｍとすることができる。具体的には、上辺を５００ｍｍ、下辺を４２５ｍｍとすることができる。
【００２８】
本実施形態に係る合わせガラスの厚みは特には限定されないが、軽量化の観点からは、外側ガラス板１と内側ガラス板２の厚みの合計を、２．４〜４．６ｍｍとすることが好ましく、２．６〜３．４ｍｍとすることがさらに好ましく、２．７〜３．２ｍｍとすることが特に好ましい。このように、軽量化のためには、外側ガラス板１と内側ガラス板２との合計の厚みを小さくすることが必要であるので、各ガラス板のそれぞれの厚みは、特には限定されないが、例えば、以下のように、外側ガラス板１１と内側ガラス板１２の厚みを決定することができる。
【００２９】
外側ガラス板１は、主として、外部からの障害に対する耐久性、耐衝撃性が必要であり、例えば、この合わせガラスを自動車のウインドシールドとして用いる場合には、小石などの飛来物に対する耐衝撃性能が必要である。他方、厚みが大きいほど重量が増し好ましくない。この観点から、外側ガラス板１の厚みは１．０〜３．０ｍｍとすることが好ましく、１．６〜２．３ｍｍとすることがさらに好ましい。何れの厚みを採用するかは、ガラスの用途に応じて決定することができる。
【００３０】
内側ガラス板２の厚みは、外側ガラス板１と同等にすることができるが、例えば、合わせガラスの軽量化のため、外側ガラス板１１よりも厚みを小さくすることができる。具体的には、ガラスの強度を考慮すると、０．６〜２．０ｍｍであることが好ましく、０．８〜１．８ｍｍであることがさらに好ましく、０．８〜１．６ｍｍであることが特に好ましい。更には、０．８〜１．３ｍｍであることが好ましい。内側ガラス板２についても、何れの厚みを採用するかは、ガラスの用途に応じて決定することができる。
【００３１】
なお、後述する中間層３に含まれる加熱線６が、中間層３の厚み方向の中心に配置されている場合には、両ガラス板の厚み１，２を相違させる必要がある。いずれのガラス板を厚くするかは、加熱線６の主たる用途によるが、それについては、後述する。
【００３２】
また、本実施形態に係る外側ガラス板１及び内側ガラス板２の形状は、湾曲形状であってもよい。但し、各ガラス板１，２が湾曲形状である場合には、ダブリ量が大きくなると遮音性能が低下するとされている。ダブリ量とは、ガラス板の曲げを示す量であり、ガラス板の上辺の中央と下辺の中央とを結ぶ直線Ｌを設定したとき、この直線Ｌとガラス板との距離のうち最も大きいものをダブリ量Ｄと定義する。
【００３３】
また、湾曲形状のガラス板は、ダブリ量が３０〜３８ｍｍの範囲では、音響透過損失（ＳＴＬ：Sound Transmission Loss）に大きな差はないが、平面形状のガラス板と比べると、４０００Ｈｚ以下の周波数帯域で音響透過損失が低下していることが分かる。したがって、湾曲形状のガラス板を作製する場合、ダブリ量は小さい方が好ましい。具体的には、ダブリ量を３０ｍｍ未満とすることが好ましく、２５ｍｍ未満とすることがさらに好ましく、２０ｍｍ未満とすることが特に好ましい。
【００３４】
ここで、ガラス板が湾曲している場合の厚みの測定方法の一例について説明する。まず、測定位置については、ガラス板の左右方向の中央を上下方向に延びる中央線上の上下２箇所である。測定機器は、特には限定されないが、例えば、株式会社テクロック製のＳＭ−１１２のようなシックネスゲージを用いることができる。測定時には、平らな面にガラス板の湾曲面が載るように配置し、上記シックネスゲージでガラス板の端部を挟持して測定する。
【００３５】
＜１−２．中間層＞
続いて、中間層３について説明する。中間層３は、発熱層３１、及びこの発熱層３１を挟持する一対の接着層３２，３３、を有する３層で構成されている。以下では、外側ガラス板１側に配置される接着層を第１接着層３２、内側ガラス板２側に配置される接着層を第２接着層３３と称することとする。
【００３６】
＜１−２−１．発熱層＞
まず、発熱層３１について説明する。発熱層３１は、シート状の基材３１１と、この基材３１１上に配置される、第１バスバー３１２、第２バスバー３１３、及び複数の加熱線６を備えている。基材３１１は、上記ガラス板１，２と対応するように矩形状に形成することができるが、必ずしも両ガラス板１，２と同形状でなくてもよく、両ガラス板１，２よりも小さい形状であってもよい。例えば、図１に示すように、上下方向には、内側ガラス板２の切欠き部２１，２２と干渉しないように、両切欠き部２１，２２間の長さよりも短くすることができる。また、基材３１１の左右方向の長さも両ガラス板１，２の幅よりも短くすることができる。
【００３７】
そして、第１バスバー３１２は、基材３１１の上辺に沿って延びるように形成されている。一方、第２バスバー３１３は、基材３１１の下辺に沿って延びるように形成されているが、第１バスバー３１２よりは長く形成されている。但し、各バスバー３１２，３１３は、中間層３が両ガラス板１，２に挟持されたときに、上述した切欠き部２１，２２から、それぞれ露出しないように、切欠き部２１，２２よりも内側に配置される。なお、各バスバー３１２，３１３の上下の幅は、例えば、５〜５０ｍｍであることが好ましく、１０〜３０ｍｍであることがさらに好ましい。これは、バスバー３１２，３１３の幅が５ｍｍより小さいと、ヒートスポット現象が生じ、加熱線よりも高く発熱するおそれがある一方、バスバー３１２，３１３の幅が５０ｍｍよりも大きいと、バスバー３１２，３１３により視野が妨げられるおそれがあることによる。また、各バスバー３１２，３１３は、正確に基材３１１に沿って形成されていなくてもよい。すなわち、基材３１１の端縁と完全に平行でなくてもよく、曲線状などにすることもできる。
【００３８】
複数の加熱線３１４は、両バスバー３１２，３１３を結ぶように、左右方向に延びるように形成されている。また、複数の加熱線３１４は、概ね平行に配置されている。各加熱線３１４は、直線状に形成できるほか、波形など、種々の形状にすることができる。特に、各加熱線３１４を正弦波形状にすることで、熱の分布が均一になるほか、光学的に、加熱線３１４がウインドシールドの視野を妨げるのを防止することができる。
【００３９】
各加熱線６の線幅は、３〜５００μｍであることが好ましく、５〜２０μｍであることがさらに好ましく、８〜１５μｍであることが特に好ましい。幅が小さいほど、視認しがたくなるため、本実施形態に係るウインドシールドには適している。また、隣接する加熱線６の間隔は、１〜４ｍｍであることが好ましく、１．２５〜３ｍｍであることがさらに好ましく、１．２５〜２．５ｍｍであることが特に好ましい。加熱線６の幅は、例えば、ＶＨＸ−２００（キーエンス社製）などのマイクロスコープを１０００倍にして測定することができる。なお、加熱線６が正弦波状に形成されている場合には、各加熱線６の中心線間の距離が、加熱線６の間隔となる。
【００４０】
次に、発熱層３１の材料について説明する。基材３１１は、両バスバー３１２，３１３、加熱線６を支持する透明のフィルムであり、その材料は特には限定されないが、例えば、ポリエチレンテレフタレート、ポリエチレン、ポリメチルメタクリレート、ポリ塩化ビニル、ポリエステル、ポリオレフィン、ポリカーボネート、ポリスチレン、ポリプロピレン、ナイロンなどで形成することができる。あるいは、ポリビニルブチラール樹脂（ＰＶＢ）、エチレンビニルアセテート（ＥＶＡ）などによっても形成することができる。また、両バスバー３１２，３１３及び加熱線６は、同一の材料で形成することができ、銅（またはスズメッキされた銅）、タングステン、銀など、種々の材料で形成することができる。
【００４１】
続いて、両バスバー３１２，３１３、加熱線６の形成方法について説明する。これら両バスバー３１２，３１３、加熱線６は、予め形成された細線（ワイヤなど）などを基材３１１上に配置することで形成できるが、特に、加熱線６の線幅をより細くするには、基材３１１上にパターン形成することで、加熱線６を形成することができる。その方法は、特には限定されないが、印刷、エッチング、転写など、種々の方法で形成することができる。このとき、各バスバー３１２，３１３、加熱線６を別々に形成することもできるし、これらを一体的に形成することもできる。なお、「一体的」とは、材料間に切れ目がなく（シームレス）、界面が存在しないことを意味する。
【００４２】
また、両バスバー３１２，３１３を基材３１１上で形成し、加熱線６用の基材３１１を残して、バスバー３１２，３１３に対応する部分の基材３１１を剥離して取り外す。その後、両バスバーの間の基材上に加熱線を配置することもできる。
【００４３】
特に、エッチングを採用する場合には、一例として、次のようにすることができる。まず、基材３１１にプライマー層を介して金属箔をドライラミネートする。金属箔としては、例えば、銅を用いることができる。そして、金属箔に対して、フォトリソグラフィー法を利用したケミカルエッチング処理を行うことにより、基材３１１上に、両バスバー３１２，３１３、複数の加熱線６を一体的にパターン形成することができる。特に、加熱線６の線幅を小さくする場合（例えば、１５μｍ以下）には、薄い金属箔を用いることが好ましく、薄い金属層（例えば、５μｍ以下）を基材３１１上に蒸着やスパッタリング等により形成し、その後、フォトリソグラフィーによりパターニングを実施してもよい。なお、加熱線６の表面、つまり内側ガラス板２側の面は黒色化されており、これによって、車内側から加熱線６が視認されるのを抑制することができる。黒色化のための材料としては、窒化銅、酸化銅、窒化ニッケル、ニッケルクロム等があり、これらの材料を用いてメッキ処理により黒色化を行うことができる。
【００４４】
＜１−２−２．接着層＞
両接着層３２，３３は、発熱層３１を挟持するとともに、ガラス板１，２への接着を行うためのシート状の部材である。両接着層３２，３３は、両ガラス板１，２と同じ大きさに形成されているが、両接着層３２，３２には、内側ガラス板２の切欠き部２１，２２と対応する位置に同形状の切欠き部がそれぞれ形成されている。また、これら接着層３２，３３は、種々の材料で形成することができるが、例えば、ポリビニルブチラール樹脂（ＰＶＢ）、エチレンビニルアセテート（ＥＶＡ）などによって形成することができる。特に、ポリビニルブチラール樹脂は、各ガラス板との接着性のほか、耐貫通性にも優れるので好ましい。なお、接着層３２，３３と発熱層３１との間に界面活性剤の層を設けることもできる。このような界面活性剤により両層の表面を改質することができ、接着力を向上することができる。
【００４５】
＜１−２−３．中間層の厚み＞
また、中間層３の総厚は、特に規定されないが、０．３〜６．０ｍｍであることが好ましく、０．５〜４．０ｍｍであることがさらに好ましく、０．６〜２．０ｍｍであることが特に好ましい。また、発熱層３１の基材３１１の厚みは、５〜２００ｍｍであることが好ましく、５〜１００ｍｍであることがさらに好ましい。一方、各接着層３２，３３の厚みは、発熱層３１の厚みよりも大きいことが好ましく、具体的には、０．１〜２．０ｍｍであることが好ましく、０．１〜１．０ｍｍであることがさらに好ましい。なお、第２接着層３３と基材３１１とを密着させるため、その間に挟まれる両バスバー３１２，３１３、加熱線６の厚みは、３〜２０μｍであることが好ましい。
【００４６】
また、両接着層３２，３３の厚みは相違しており、後述する用途の相違により、厚みを設定することができる。図２に示す例では、第２接着層３３の厚みを小さくしているが、第１接着層３２の厚みを小さくすることもできる。そして、例えば、両接着層３２，３３のうち、厚みの小さい接着層の厚みＤは、５〜３００μｍであることが好ましく、５〜２００μである事が好ましく、３０〜１００μｍであることがさらに好ましい。
【００４７】
発熱層３１及び接着層３２，３３の厚みは、例えば、以下のように測定することができる。まず、マイクロスコープ（例えば、キーエンス社製ＶＨ−５５００）によって合わせガラスの断面を１７５倍に拡大して表示する。そして、発熱層３１及び接着層３２，３３の厚みを目視により特定し、これを測定する。このとき、目視によるばらつきを排除するため、測定回数を５回とし、その平均値を発熱層３１及び接着層３２，３３の厚みとする。
【００４８】
なお、中間層３の発熱層３１及び接着層３２，３３の厚みは全面に亘って一定である必要はなく、例えば、ヘッドアップディスプレイに用いられる合わせガラス用に楔形にすることもできる。この場合、中間層３の発熱層３１及び接着層３２，３３の厚みは、最も厚みの小さい箇所、つまり合わせガラスの最下辺部を測定する。中間層３が楔形の場合、外側ガラス板１及び内側ガラス板２は、平行に配置されないが、このような配置も本発明におけるガラス板に含まれるものとする。すなわち、本発明においては、例えば、１ｍ当たり３ｍｍ以下の変化率で厚みが大きくなる発熱層３１及び接着層３２，３３を用いた中間層３を使用した時の外側ガラス板１と内側ガラス板２の配置を含む。
【００４９】
＜１−３．接続材＞
次に、接続材について説明する。接続材４１，４２は、各バスバー３１２，３１３と接続端子（陽極端子又は陰極端子：図示省略）とを接続するためのものであり、導電性の材料によりシート状に形成されている。そして、この接続端子には、１２Ｖより大きい電圧、例えば、４８Ｖの電源電圧が印加される。以下では、第１バスバー３１２に接続される接続材を第１接続材４１、第２バスバー３１３に接続される接続材を第２接続材４２と称することとする。また、両接続材４１，４２の構成は同じであるため、以下では主として第１接続材４１について説明する。
【００５０】
第１接続材４１は、矩形状に形成されており、第１バスバー３１２と第２接着層３３との間に挟まれる。そして、半田などの固定材５によって第１バスバー３１２に固定される。固定材５としては、後述するウインドシールドの組立て時にオートクレーブで同時に固定することができるよう、例えば、１５０℃以下の低融点の半田を用いることが好ましい。また、第１接続材４１は、第１バスバー３１２から外側ガラス板１の上端縁まで延び、内側ガラス板２に形成された第１切欠き部２１から露出するようになっている。そして、この露出部分において、電源へと延びるケーブルが接続された接続端子が半田などの固定材によって接続される。このように、両接続材４１，４２は、両ガラス板１，２の端部から突出することなく、内側ガラス板２の切欠き部２１，２２から露出した部分に接続端子が固定されるようになっている。なお、両接続材４１，４２は、薄い材料で形成されているため、図２に示すように、折り曲げた上で、端部を固定材５でバスバー３１２に固定することができる。
【００５１】
＜１−４．遮蔽層＞
図１に示すように、この合わせガラスの周縁には、黒などの濃色のセラミックに遮蔽層７が積層されている。この遮蔽層７は、車内また車外からの視野を遮蔽するものであり、合わせガラスの４つの辺に沿って積層されている。そして、両バスバー３１２，３１３は、遮蔽層７に覆われる位置に配置されている。なお、図中の符号７は、遮蔽層７の内縁を示している。
【００５２】
遮蔽層７は、例えば、外側ガラス板１１の内面のみ、内側ガラス板１２の内面のみ、あるいは外側ガラス板１１の内面と内側ガラス板１２の内面、など種々の態様が可能である。また、セラミック、種々の材料で形成することができるが、例えば、以下の組成とすることができる。
【表１】
2018115101.tif 000003
＊１，主成分：酸化銅、酸化クロム、酸化鉄及び酸化マンガン
＊２，主成分：ホウケイ酸ビスマス、ホウケイ酸亜鉛
【００５３】
セラミックは、スクリーン印刷法により形成することができるが、これ以外に、焼成用転写フィルムをガラス板に転写し焼成することにより作製することも可能である。スクリーン印刷を採用する場合、例えば、ポリエステルスクリーン：３５５メッシュ，コート厚み：２０μｍ，テンション：２０Ｎｍ，スキージ硬度：８０度，取り付け角度：７５°，印刷速度：３００ｍｍ／ｓとすることができ、乾燥炉にて１５０℃、１０分の乾燥により、セラミックを形成することができる。
【００５４】
また、遮蔽層７は、セラミックを積層するほか、濃色の樹脂製の遮蔽フィルムを貼り付けることで形成することもできる。
【００５５】
＜２．ウインドシールドの製造方法＞
次に、ウインドシールドの製造方法について説明する。まず、ガラス板の製造ラインについて説明する。
【００５６】
ここで、成形型について、図３及び図４を参照しつつ、さらに詳細に説明する。図３は成形型が通過する炉の側面図、図４は成形型の平面図である。図４に示すように、この成形型８００は、両ガラス板１，２の外形と概ね一致するような枠状の型本体８１０を備えている。この型本体８１０は、枠状に形成されているため、内側には上下方向に貫通する内部空間８２０を有している。そして、この型本体８１０の上面に平板状の両ガラス板１，２の周縁部が載置される。そのため、このガラス板１，２には、下側に配置されたヒータ（図示省略）から、内部空間８２０を介して熱が加えられる。これにより、両ガラス板１，２は加熱により軟化し、自重によって下方へ湾曲することとなる。なお、型本体８１０の内周縁には、熱を遮蔽するための遮蔽板８４０を配置することがあり、これによってガラス板１，２が受ける熱を調整することができる。また、ヒータは、成形型８００の下方のみならず、上方に設けることもできる。
【００５７】
そして、平板状の外側ガラス板１及び内側ガラス板２に上述した遮蔽層７が積層された後、これら外側ガラス板１及び内側ガラス板２は重ね合わされ、上記成形型８００に支持された状態で、図３に示すように、加熱炉８０２を通過する。加熱炉８０２内で軟化点温度付近まで加熱されると、両ガラス板１，２は自重によって周縁部よりも内側が下方に湾曲し、曲面状に成形される。続いて、両ガラス板１，２は加熱炉８０２から徐冷炉８０３に搬入され、徐冷処理が行われる。その後、両ガラス板１，２は、徐冷炉８０３から外部に搬出されて放冷される。
【００５８】
こうして、外側ガラス板１１及び内側ガラス板１２が成形されると、これに続いて、中間層３を外側ガラス板１１及び内側ガラス板１２の間に挟む。具体的には、まず、外側ガラス板１、第１接着層３２、発熱層３１、第２接着層３３、及び内側ガラス板２をこの順で積層する。このとき、発熱層３１は、第１バスバー３１２等が形成された面を第２接着層３３側に向ける。また、発熱層３１の上下の端部は、内側ガラス板２の切欠き部２１，２２よりも内側に配置される。さらに、第１及び第２接着層３２，３３の切欠き部を、内側ガラス板２の切欠き部２１，２２と一致させる。これにより、内側ガラス板２の切欠き部２１，２２からは、外側ガラス板１が露出する。続いて、各切欠き部２１，２２から、発熱層３１と第２接着層３３との間に、各接続材４１，４２を挿入する。このとき、各接続材４１，４２には固定材５として低融点の半田を塗布しておき、この半田が各バスバー３１２，３１３上に配置されるようにしておく。
【００５９】
こうして、両ガラス板１，２、中間層３、及び接続材４１，４２が積層された積層体を、ゴムバッグに入れ、減圧吸引しながら約７０〜１１０℃で予備接着する。予備接着の方法は、これ以外でも可能であり、次の方法を採ることもできる。例えば、上記積層体をオーブンにより４５〜６５℃で加熱する。次に、この積層体を０．４５〜０．５５ＭＰａでロールにより押圧する。続いて、この積層体を、再度オーブンにより８０〜１０５℃で加熱した後、０．４５〜０．５５ＭＰａでロールにより再度押圧する。こうして、予備接着が完了する。
【００６０】
次に、本接着を行う。予備接着がなされた積層体を、オートクレーブにより、例えば、８〜１５気圧で、１００〜１５０℃によって、本接着を行う。具体的には、例えば、１４気圧で１３５℃の条件で本接着を行うことができる。以上の予備接着及び本接着を通して、両接着層３２，３３が、発熱層３１を挟んだ状態で各ガラス板１，２に接着される。また、接続材４１，４２の半田が溶融し、各接続材４１，４２が各バスバー３１２，３１３に固定される。こうして、本実施形態に係る合わせガラスが製造される。なお、これ以外の方法、例えば、プレス加工により、湾曲したウインドシールドを製造することもできる。
【００６１】
＜３．ウインドシールドの使用方法＞
上記のように構成されたウインドシールドは、車体に取付けられ、さらに各接続材４１，４２には、接続端子が固定される。その後、各接続端子に通電すると、接続材４１，４２、各バスバー３１２，３１３を介して加熱線６に電流が印加され、発熱する。この発熱により、ウインドシールドの車内側の面の曇りを除去したり、あるいは車外側の面の解氷を行うことができる。
【００６２】
＜４．特徴＞
以上のように、本実施形態によれば、以下の効果を得ることができる。
【００６３】
(1) 接着層３２，３３の厚みが相違し、発熱層３１が外側ガラス板１または内側ガラス板２のいずれか一方に近接しているため、発熱層３１から近接するガラス板１，２への放熱量を大きくすることができる。すなわち、接着層３２，３３は樹脂材料で形成されているため、ガラス板１，２よりも熱伝導率が低いが、ガラス板１，２は熱容量が大きいため、発熱層３１からの熱がガラス板１，２へ放熱するのを促進することができる。これにより、発熱層３１の周辺において、接着層３２，３３の温度が過度に上昇するのを防止することができる。
【００６４】
一方、発熱層３１からガラス板１，２への放熱が不十分であると、発熱層３１の周辺において、局所的に接着層３２，３３の温度が過度に上昇する。その結果、接着層３２，３３の膨張により密度が変化して歪み、光の屈折率が変化するおそれがある。これにより、本発明者は、合わせガラスを通じて車外の対象物を見たとき、チラツキが生じるという問題を見出した。これに対して、本実施形態では、発熱層３１の周辺における接着層３２，３３の温度の上昇を抑制することができ、その結果、接着層３２，３３の歪みを抑制することができるとともに、合わせガラスを通じて車外の対象物を見たときのチラツキを防止することができる。
【００６５】
(2) 図２のように、発熱層３１を内側ガラス板２に近接させると、内側ガラス板２をより加熱できるため、内側ガラス板２の曇りをさらに防止することができる。一方、発熱層３１を外側ガラス板１に近接させると、外側ガラス板１をより加熱できるため、外側ガラス板１の解氷効果をより高めることができる。
【００６６】
(3) 両バスバー３１２，３１３と加熱線６とが同じ材料で形成されているため、両バスバー３１２，３１３及び加熱線６の線膨張係数が同じになる。これにより、次のような利点がある。両バスバー３１２，３１３と加熱線６を異なる材料で形成した場合には、線膨張係数が異なるため、例えば、これらの部材を別々に作製して固定した場合には、ヒートサイクル試験などの過酷な環境変化によって、バスバーから加熱線が剥がれたり、これに起因して合わせガラスを構成する２枚のガラス板が互いに浮き上がる、といった不具合が生じる可能性があるが、本実施形態のように、両バスバー３１２，３１３と加熱線６とが同じ材料で形成すると、そのような不具合を防止することができる。
【００６７】
(4) 両バスバー３１２，３１３と加熱線６とを一体的に形成しているため、両者の間の接触不良，ひいては発熱不良を防止することができる。発熱不良について詳細に説明すると、以下の通りである。一般的に、防曇のためにガラス板を加熱する場合には、ガラスクラックの発生を防止するため、加熱温度の上限値を、例えば７０〜８０℃となるように電流値を制御することが求められる。これに対して、上記のような接触抵抗による局所的な発熱があれば、その部分を加熱温度の上限値として電流値の制御を行う必要がある。その結果、加熱線が全体的に十分に発熱するように制御できないという問題がある。しかしながら、上記構成によれば、局所的な発熱を防止できるため、加熱線も全体的に十分に発熱できるよう制御することができる。
【００６８】
(5) 両バスバー３１２，３１３と加熱線６が配置された発熱層３１を，接着層３２，３３によって挟持し、これを両ガラス板１，２の間に配置している。そのため、発熱層３１を，両ガラス板１，２に対して確実に固定することができる。また、第２接着層３３により、両バスバー３１２，３１３と加熱線６を覆うことで、これらがガラス板に接触するのを防止することができる。その結果、ガラス板の割れなどを未然に防ぐことができる。
【００６９】
(6) 上記実施形態では、２つの接続材４１，４２を用いて各バスバー３１２，３１３と外部の端子とを接続するようにしているが、例えば、幅の広いバスバーを準備し、このバスバーの不要な部分をカットした上で、一部を切欠き部２１，２２から露出させることで、接続材の代わりにすることも考えられる。しかしながら、このようにすると、カットしたバスバーの角部で局所的な発熱が生じることも考えられる。これに対して、本実施形態では、各バスバー３１２，３１３に別体の接続材４１，４２を固定しているため、そのような局所的な発熱を防止することができる。
【００７０】
(7) 本実施形態では、両バスバー３１２，３１３を、それぞれ、ガラス板１，２の上辺１１及び下辺１２に沿うように配置している。そのため、両バスバー３１２，３１３を遮蔽層７によって隠すことができ、見栄えをよくすることができる。
【００７１】
＜５．変形例＞
以上、本発明の一実施形態について説明したが、本発明は上記実施形態に限定されるものではなく、その趣旨を逸脱しない限りにおいて、種々の変更が可能である。また、以下の変形例は適宜組合せが可能である。
【００７２】
＜５．１＞
上記各実施形態では、各バスバー３１２，３１３が遮蔽層７に隠れるように形成しているが、これに限定されるものではなく、遮蔽層７に隠れていなくてもよい。また、必ずしも遮蔽層７を設けなくてもよい。
【００７３】
＜５．２＞
上記実施形態では、中間層３を発熱層３１と、一対の接着層３２，３３の合計３層で形成したが、これに限定されるものではない。すなわち、中間層３には、少なくとも両バスバー３１２，３１３及び加熱線６が含まれていればよい。したがって、例えば、発熱層３１に基材３１１を設けないこともできる。
【００７４】
また、図５に示すように、接着層３３を１つのみ設けることができる。図５の例では、発熱層３１を外側ガラス板１と接触するように配置し、発熱層３１と内側ガラス板２との間に上述した接着層３３を配置している。また、発熱層３１においては、基材３１１を外側ガラス板１上に配置し、加熱線６を内側ガラス板２側に配置している。このようにしても、発熱層３１からの熱を効果的に外側ガラス板１へ放熱できるため、接着層３３の温度が過度に上昇するのを防止することができる。なお、この例では、発熱層３１を外側ガラス板１に接触させているが、これとは反対に、外側ガラス板１、接着層３３、発熱層３１、及び内側ガラス板２を，この順で積層することもできる。
【００７５】
また、図６に示すように、発熱層３１の向きを変え、基材３１１を外側ガラス板１上に配置し、加熱線６を内側ガラス板２側に配置することもができる。この場合、加熱線を支持する基材３１１を、接着層３３と同一の材料、例えば、ＰＶＢなどで形成することができるが、このときには、基材３１１と接着層３３とが製造工程（例えば、上記オートクレーブ工程）において一体化し、境界が確認できなくなることもある。なお、この点は、図５に示す態様でも起こり得ることであり、基材３１１と接着層３３が一体化し、境界が確認できなくなることがある。
【００７６】
＜５．３＞
上記実施形態では、中間層３内での発熱層３１（あるいは加熱線６）の位置を、中間層３の厚み方向の中心から外側ガラス板１側または内側ガラス板２側に配置しているが、発熱層３１（あるいは加熱線６）を中間層３の厚み方向の中心に配置することもできる。但し、この場合には、外側ガラス板１及び内側ガラス板２の厚みが異なるようにする。例えば、図７に示すように、内側ガラス板２の厚みを大きくすることができる。このようにしても、厚みの大きい内側ガラス板２の熱容量が、厚みの小さい外側ガラス板１の熱容量よりも大きいため、発熱層３１からの熱を内側ガラス板２側へ向けて、より放熱することができ、接着層３２，３３の温度が過度に上昇するのを抑制することができる。なお、外側ガラス板１の厚みを、内側ガラス板２よりも大きくすることもできる。
【００７７】
＜５．４＞
発熱層３１は、種々の形状にすることができる。例えば、予め基材３１１上に両バスバー３１２，３１３と加熱線６が形成されたシート状の発熱層３１を準備しておき、これを適宜切断し、適当な形状にした上で、両ガラス板１，２の間に配置することができる。したがって、例えば、ガラス板１，２の端縁が湾曲していれば、それに合わせて基材３１１の端縁を湾曲させてもよい。また、発熱層３１をガラス板１，２の形状と完全に一致させる必要はなく、防曇効果を得たい部分にのみ配置することができるため、ガラス板１，２よりも小さい形状など種々の形状にすることができる。なお、ガラス板１，２も完全な矩形以外に種々の形状にすることができる。
【００７８】
上記実施形態では、基材３１１上に両バスバー３１２，３１３と加熱線６を配置しているが、少なくとも加熱線６が配置されていればよい。したがって、例えば、両バスバー３１２，３１３を両接着層３２，３３の間に配置することもできる。
【００７９】
＜５．５＞
また、隣接する加熱線６同士を少なくとも１つのバイパス線で接続することもできる。これにより、例えば、一の加熱線６が断線したとしても、隣接する加熱線６から通電が可能となる。バイパス線の位置、数は特には限定されない。また、バイパス線の形状も特には限定されず、斜めに延びるように配置したり、波形にするなど、種々の形状にすることができる。なお、バイパス線は、加熱線３１４と同じ金属材料で形成し、加熱線３１４と一体的に形成することができる。
【００８０】
＜５．６＞
接続材４１，４２の形態や内側ガラス板２の切欠き部２１，２２の構成も特には限定されない。例えば、図７に示すように、内側ガラス板２に、接続材４１，４２の厚み程度の小さい切欠き部２１，２２を形成し、各バスバー３１２，３１３から延びる接続材４１，４２をこの切欠き部２１，２２で折り返し、内側ガラス板２の表面に貼り付けておくこともできる。こうすることで、接続材４１，４２が合わせガラスの端部から面方向に突出するのを防止することができる。
【００８１】
＜５．７＞
ガラス板１，２の形状は特には限定されず、外形上、上辺１１、下辺１２、左辺１３、右辺１４が特定できるような形状であればよく、必ずしも矩形状でなくてもよい。また、各辺１１〜１４は直線のほか、曲線であってもよい。
【００８２】
＜５．８＞
複数の加熱線６は必ずしも平行に配置される必要はなく、例えば、メッシュのように不規則な形状であってもよい。また、上記実施形態では、加熱線６は、バスバー３１２，３１３を電極として並列に接続しているが、直列にすることもできる。また、両バスバー３１２，３１３の間で、複数回、折り曲げた加熱線６を配置することもできる。
【００８３】
＜５．９＞
上記実施形態では、各バスバー３１２，３１３をそれぞれ、ガラス板の上辺、下辺に沿って配置しているが、加熱線が左右方向に延びるようにバスバーをガラス板の左辺及び右辺に沿って配置することもできる。
【００８４】
＜５．１０＞
上記実施形態では、本発明の合わせガラスを自動車のウインドシールドに適用した例を示したが、サイドガラス、リアガラスに適用することができる。また、自動車に限定されるものではなく、電車などの他の乗り物、建物の窓ガラスなどに適用することもできる。
【実施例】
【００８５】
以下、本発明の実施例について説明する。但し、本発明は以下の実施例に限定されない。
【００８６】
実施例及び比較例に係る合わせガラスを以下のように作製した。実施例及び比較例ともに、以下の構成を有している。
内側ガラス板：厚み２．１ｍｍ、熱伝導率１Ｗ／（ｍ・Ｋ）
加熱線：銅製、外径２５μｍ
中間層（接着層）：ＰＶＢ製，厚み０．７６ｍｍ
外側ガラス板：厚み２．１ｍｍ、熱伝導率１Ｗ／（ｍ・Ｋ）
【００８７】
そして、実施例では、加熱線が内側ガラス板に接するように配置し、比較例では、中間層の厚み方向の中心に加熱線を配置した。
【００８８】
続いて、これら実施例及び比較例について、以下のように評価を行った。すなわち、上記実施例、比較例に対し、加熱線に電流を印加し、当該実施例及び比較例に係る合わせガラスの断面の温度分布を測定した。結果は、図９に示すとおりである。なお、図９では、上下方向が合わせガラスの厚さ方向に相当する。
【００８９】
図９に示すように、比較例では、加熱線が配置されている付近の温度が６２℃以上の高温になっていることが分かる。一方、実施例では、加熱線を内側ガラス板に近接させているため、加熱線からの熱が放熱され、加熱線が配置されている付近の温度の上昇が抑制されていることが分かる。したがって、実施例では中間層の歪みが低減され、車外を見たときのチラツキが防止されていると考えられる。
【符号の説明】
【００９０】
１  外側ガラス板
２  内側ガラス板
３  中間層
３１  発熱層
３１１  基材
３１２  第１バスバー
３１３  第２バスバー
３２  第１接着層
３３  第２接着層
６  加熱線
【図１】
2018115101.tif 000004
【図２】
2018115101.tif 000005
【図３】
2018115101.tif 000006
【図４】
2018115101.tif 000007
【図５】
2018115101.tif 000008
【図６】
2018115101.tif 000009
【図７】
2018115101.tif 000010
【図８】
2018115101.tif 000011
【図９】
2018115101.tif 000012